(57)【要約】［課題］耐熱性を備えながら、摺動性（摩擦特性や摩耗特性、限界ＰＶ値）や成形時の熱安定性を向上させることができる結晶性全芳香族ポリエステルの提供。［解決手段］本発明による結晶性全芳香族ポリエステルは、芳香族ジカルボン酸と芳香族ジオールとの重縮合体であって、  前記芳香族ジカルボン酸に由来の構造単位が、  下記化学式（１）：2020085143.tif 000038で表される構造単位（Ｉ）と、  下記化学式（２）：2020085143.tif 000039で表される構造単位（ＩＩ）と、  下記化学式（３）：2020085143.tif 000040で表される構造単位（ＩＩＩ）と、を含み、  前記芳香族ジオールに由来の構造単位が、  下記化学式（４）：2020085143.tif 000041で表される構造単位（ＩＶ）を含み、  前記結晶性全芳香族ポリエステルの全構造単位中、前記構造単位（Ｉ）〜（ＩＩＩ）の組成比（モル％）が、下記の条件：  ３０モル％≦構造単位（Ｉ）≦４０モル％  ５モル％≦構造単位（ＩＩ）≦１０モル％  ５モル％≦構造単位（ＩＩＩ）≦１０モル％  ４５モル％≦構造単位（Ｉ）＋構造単位（ＩＩ）＋構造単位（ＩＩＩ）≦５０モル％を満たすことを特徴とする、結晶性全芳香族ポリエステル。
2020085143.tif 000002
【特許請求の範囲】
【請求項１】
芳香族ジカルボン酸と芳香族ジオールとの重縮合体である結晶性全芳香族ポリエステルであって、
前記芳香族ジカルボン酸に由来の構造単位が、
下記化学式（１）：
【化１】
2020085143.tif 000034
で表される構造単位（Ｉ）と、
下記化学式（２）：
【化２】
2020085143.tif 000035
で表される構造単位（ＩＩ）と、
下記化学式（３）：
【化３】
2020085143.tif 000036
で表される構造単位（ＩＩＩ）と、を含み、
前記芳香族ジオールに由来の構造単位が、
下記化学式（４）：
【化４】
2020085143.tif 000037
で表される構造単位（ＩＶ）を含み、
前記結晶性全芳香族ポリエステルの全構造単位中、前記構造単位（Ｉ）〜（ＩＩＩ）の組成比（モル％）が、下記の条件：
３０モル％≦構造単位（Ｉ）≦４０モル％
５モル％≦構造単位（ＩＩ）≦１０モル％
５モル％≦構造単位（ＩＩＩ）≦１０モル％
４５モル％≦構造単位（Ｉ）＋構造単位（ＩＩ）＋構造単位（ＩＩＩ）≦５０モル％
を満たすことを特徴とする、結晶性全芳香族ポリエステル。
【請求項２】
前記結晶性全芳香族ポリエステルの全構造単位中、前記構造単位（Ｉ）〜（ＩＩＩ）の組成比（モル％）が、下記の条件：
３２モル％≦構造単位（Ｉ）≦３９モル％
５モル％≦構造単位（ＩＩ）≦８モル％
６モル％≦構造単位（ＩＩＩ）≦１０モル％
４８モル％≦構造単位（Ｉ）＋構造単位（ＩＩ）＋構造単位（ＩＩＩ）≦５０モル％
を満たす、請求項１に記載の結晶性全芳香族ポリエステル。
【請求項３】
前記結晶性全芳香族ポリエステルの全構造単位中、前記構造単位（ＩＶ）の組成比（モル％）が、下記の条件： 
４５モル％≦構造単位（ＩＶ）≦５０モル％以下
を満たす、請求項１または２に記載の結晶性全芳香族ポリエステル。
【請求項４】
前記結晶性全芳香族ポリエステルの融点が、３００℃以上３６０℃未満である、請求項１〜３のいずれか一項に記載の結晶性全芳香族ポリエステル。
【請求項５】
前記結晶性全芳香族ポリエステルの融点が、３０５℃以上３３５℃以下である、請求項１〜４のいずれか一項に記載の結晶性全芳香族ポリエステル。
【請求項６】
請求項１〜５のいずれか一項に記載の結晶性全芳香族ポリエステルと、フィラーとを含む、ポリエステル樹脂組成物。
【請求項７】
前記フィラーが、繊維充填材を含む、請求項６に記載のポリエステル樹脂組成物。
【請求項８】
前記繊維充填材が、炭素繊維、炭化ケイ素繊維、セラミック繊維、ガラス繊維、窒化ホウ素繊維、ウォラストナイト、ウィスカ、金属繊維、およびアラミド繊維からなる群から選択される、請求項７に記載のポリエステル樹脂組成物。
【請求項９】
前記フィラーが、非繊維充填材を含む、請求項６〜８のいずれか一項に記載のポリエステル樹脂組成物。
【請求項１０】
前記非繊維充填材が、フッ素樹脂、グラファイト、窒化ホウ素、および二硫化モリブテンからなる群から選択される、請求項９に記載のポリエステル樹脂組成物。
【請求項１１】
前記ポリエステル樹脂組成物中の前記フィラーの含有量が、前記ポリエステル樹脂組成物全量を１００質量部とした場合に１〜７０質量部である、請求項６〜１０のいずれか一項に記載のポリエステル樹脂組成物。
【請求項１２】
請求項１〜５のいずれか一項に記載の結晶性全芳香族ポリエステルまたは請求項６〜１１のいずれか一項に記載のポリエステル樹脂組成物からなる、成形品。
【発明の詳細な説明】
【技術分野】
【０００１】
本発明は、結晶性全芳香族ポリエステルに関する。また、本発明は、該結晶性全芳香族ポリエステルとフィラーとを含むポリエステル樹脂組成物に関する。さらに、本発明は、該結晶性全芳香族ポリエステルからなる成形品および該ポリエステル樹脂組成物からなる成形品に関する。
【背景技術】
【０００２】
エーテル結合、エーテル結合、ケトン結合を繰り返し構造単位とする全芳香族ポリエーテルエーテルケトンは、靱性と耐摩耗性に優れる構成材料として知られている。具体的には、ヒドロキノンとベンゾフェノン誘導体を求核置換反応で結合させて製造させて得られるものが上市され、「ＰＥＥＫ（ピーク）」と呼ばれている。
前記「ＰＥＥＫ」は、ギア、軸受け等の機械部品の構造材として用途を拡大したが、射出成形性や耐熱性の不足を指摘される場合がある。【０００３】
また、ケトン結合を繰り返し構造単位中に有するポリマーの製造方法が知られている。例えば、特許文献１には、（ａ）少なくとも１のトリクロロメチルケトン基を含有する有機化合物を（ｂ）少なくとも１のヒドロキシル基、アミノ基またはアシル基を含有する有機化合物と反応させるポリマーの製造方法が開示されている。しかしながら、特許文献１に記載のポリマーの材料特性に関して何ら具体的示唆は無い。【０００４】
さらに、近年、機械の軽量化、製品コストの低減のため樹脂製品が機械部品としても数多く用いられるようになり、摺動性（摩擦特性や摩耗特性、限界ＰＶ値）を要求される機械部品にも樹脂製品が多く利用されている。このような樹脂製品としては、熱可塑性樹脂に潤滑剤等の摺動性を改良するための添加剤を加えた樹脂組成物が利用されてきた。しかし、熱可塑性樹脂を用いた場合、比較的低温の条件下では特に問題なく使用できるが、高温になるに従ってその樹脂のもつ融点のために摩耗しやすくなり、また摩擦熱のため焼き付いたり、溶融を起こしたりして使用できなくなるという課題があった。【０００５】
本発明者は、上記状況に鑑み、結晶性ポリエステルの射出成形性と耐熱性を備え、かつ、前記「ＰＥＥＫ」と対比して同等またはそれ以上の摺動性を備えた、結晶性ポリエステルの開発を行ってきた。例えば、特許文献２では、芳香族ジカルボン酸と芳香族ジオールとの重縮合体である結晶性全芳香族ポリエステルにおいて、主な構造単位として、特定の「分子内にエーテル基を有する芳香族ジカルボン酸」（４，４’−ジカルボキシジフェニルエーテル）由来の構造単位と、特定の「分子内にカルボニル基（ケトン基）を有する芳香族ジオール」（４，４’−ジヒドロキシベンゾフェノン）由来の構造単位とを含有させることを提案した。
【先行技術文献】
【特許文献】
【０００６】
【特許文献１】特開昭６２−７７１５号
【特許文献２】国際公開第２０１６／１５８８３９号
【発明の概要】
【発明が解決しようとする課題】
【０００７】
しかしながら、本発明者は、特許文献２に記載の結晶性全芳香族ポリエステルでは、摺動性（摩擦特性や摩耗特性、限界ＰＶ値）や成形時の熱安定性に改善の余地があることを知見した。したがって、本発明の目的は、結晶性ポリエステルの耐熱性を備えながら、摺動性（摩擦特性や摩耗特性、限界ＰＶ値）や成形時の熱安定性を向上させることができる結晶性全芳香族ポリエステルを得ることにある。
また、本発明の別の目的は、該結晶性全芳香族ポリエステルにフィラーを配合することで、摺動性（摩擦特性や摩耗特性、限界ＰＶ値）や成形時の熱安定性に加えて機械的性質に優れたポリエステル樹脂組成物を得ることにある。
【課題を解決するための手段】
【０００８】
本発明者は、上記課題を解決するために鋭意検討した結果、芳香族ジカルボン酸と芳香族ジオールとの重縮合体である結晶性全芳香族ポリエステルにおいて、芳香族ジカルボン酸に由来の構造単位として少なくとも３種の特定の化合物由来の構造単位を特定の組成比に調節することで上記課題を解決し得ることを見出し、本発明を完成するに至った。【０００９】
本発明の一態様によれば、
芳香族ジカルボン酸と芳香族ジオールとの重縮合体である結晶性全芳香族ポリエステルであって、
前記芳香族ジカルボン酸に由来の構造単位が、
下記化学式（１）：
【化１】
2020085143.tif 000003
で表される構造単位（Ｉ）と、
下記化学式（２）：
【化２】
2020085143.tif 000004
で表される構造単位（ＩＩ）と、
下記化学式（３）：
【化３】
2020085143.tif 000005
で表される構造単位（ＩＩＩ）と、を含み、
前記芳香族ジオールに由来の構造単位が、
下記化学式（４）：
【化４】
2020085143.tif 000006
で表される構造単位（ＩＶ）を含み、
前記結晶性全芳香族ポリエステルの全構造単位中、前記構造単位（Ｉ）〜（ＩＩＩ）の組成比（モル％）が、下記の条件：
３０モル％≦構造単位（Ｉ）≦４０モル％
５モル％≦構造単位（ＩＩ）≦１０モル％
５モル％≦構造単位（ＩＩＩ）≦１０モル％
４５モル％≦構造単位（Ｉ）＋構造単位（ＩＩ）＋構造単位（ＩＩＩ）≦５０モル％
を満たすことを特徴とする、結晶性全芳香族ポリエステルが提供される。【００１０】
本発明の一態様においては、
前記結晶性全芳香族ポリエステルの全構造単位中、前記構造単位（Ｉ）〜（ＩＩＩ）の組成比（モル％）が、下記の条件：
３２モル％≦構造単位（Ｉ）≦３９モル％
５モル％≦構造単位（ＩＩ）≦８モル％
６モル％≦構造単位（ＩＩＩ）≦１０モル％
４８モル％≦構造単位（Ｉ）＋構造単位（ＩＩ）＋構造単位（ＩＩＩ）≦５０モル％
を満たすことが好ましい。【００１１】
本発明の一態様においては、
前記結晶性全芳香族ポリエステルの全構造単位中、前記構造単位（ＩＶ）の組成比（モル％）が、下記の条件： 
４５モル％≦構造単位（ＩＶ）≦５０モル％以下
を満たすことが好ましい。【００１２】
本発明の一態様においては、前記結晶性全芳香族ポリエステルの融点が、３００℃以上３６０℃未満であることが好ましい。【００１３】
本発明の一態様においては、前記結晶性全芳香族ポリエステルの融点が、３０５℃以上３３５℃以下であることが好ましい。【００１４】
本発明の別の態様によれば、上記の結晶性全芳香族ポリエステルと、フィラーとを含む、ポリエステル樹脂組成物が提供される。【００１５】
本発明の別の態様においては、前記フィラーが、繊維充填材を含むことが好ましい。【００１６】
本発明の別の態様においては、前記繊維充填材が、炭素繊維、炭化ケイ素繊維、セラミック繊維、ガラス繊維、窒化ホウ素繊維、ウォラストナイト、ウィスカ、金属繊維、およびアラミド繊維からなる群から選択されることが好ましい。【００１７】
本発明の別の態様においては、前記フィラーが、非繊維充填材を含むことが好ましい。  【００１８】
本発明の別の態様においては、前記非繊維充填材が、フッ素樹脂、グラファイト、窒化ホウ素、および二硫化モリブテンからなる群から選択されることが好ましい。【００１９】
本発明の別の態様においては、前記ポリエステル樹脂組成物中の前記フィラーの含有量が、前記ポリエステル樹脂組成物全量を１００質量部とした場合に１〜７０質量部であることが好ましい。【００２０】
本発明の更なる別の態様によれば、上記の結晶性全芳香族ポリエステルまたは上記のポリエステル樹脂組成物からなる、成形品が提供される。
【発明の効果】
【００２１】
本発明による結晶性全芳香族ポリエステルは、耐熱性（高融点、高ガラス転移温度）を備えながら、摺動性（摩擦特性や摩耗特性、限界ＰＶ値）や成形時の熱安定性を向上させることができる。また、本発明によれば、このような結晶性全芳香族ポリエステルとフィラーとを含むポリエステル樹脂組成物を得ることができる。さらに、本発明によれば、該結晶性全芳香族ポリエステルからなる成形品および該ポリエステル樹脂組成物からなる成形品を得ることができる。これらの成形品は、各種機械部品の構造材料として、特に、ベアリング、歯車、シャーシー等の構成材料として有用である。
【発明を実施するための形態】
【００２２】
＜結晶性全芳香族ポリエステル＞
本発明による結晶性全芳香族ポリエステルは、芳香族ジカルボン酸と芳香族ジオールとの重縮合体であって、特定の「分子内にエーテル基を有する芳香族ジカルボン酸」由来の構造単位と特定の「分子内にカルボニル基（ケトン基）を有する芳香族ジオール」由来の構造単位とを、主たる繰り返し構造単位として含むものである。本発明においては、耐熱性や機械的特性の観点から、結晶性全芳香族ポリエステルの全構造単位中、特定の「分子内にエーテル基を有する芳香族ジカルボン酸」由来の構造単位と特定の「分子内にカルボニル基（ケトン基）を有する芳香族ジオール」由来の構造単位とを合計で、下限値として、好ましくは７０モル％以上、より好ましくは７５モル％以上、さらに好ましくは８０モル％以上とすることが良く、また、上限値として、好ましくは９０モル％以下、より好ましくは８８モル％以下、さらに好ましくは８６モル％以下とすることが良い。なお、結晶性全芳香族ポリエステルの全構造単位中、芳香族ジカルボン酸に由来の構造単位の組成比（モル％）と、芳香族ジオールに由来の構造単位の組成比（モル％）とは、実質的に当量となる。
【００２３】
（芳香族ジカルボン酸）
全芳香族ポリエステル中の「分子内にエーテル基を有する芳香族ジカルボン酸」由来の構造単位は、化学式（１）で表される。化学式（１）で表される構造単位（Ｉ）は、例えば、４，４’−ジカルボキシジフェニルエーテル（ＤＣＤＰＥ、化学式（９））およびその誘導体を用いて得ることができる。
【００２４】
【化５】
2020085143.tif 000007
【化６】
2020085143.tif 000008
【００２５】
本発明においては、芳香族ジカルボン酸に由来の構造単位として、化学式（２）で表される構造単位（ＩＩ）および化学式（３）で表される構造単位（ＩＩＩ）の両方をさらに含むものである。化学式（２）で表される構造単位（ＩＩ）は、例えば、テレフタル酸（ＴＰＡ、化学式（１０））およびその誘導体を用いて得ることができる。また、化学式（３）で表される構造単位（ＩＩＩ）は、例えば、イソフタル酸（ＩＰＡ、化学式（１１））およびその誘導体を用いて得ることができる。
【００２６】
【化７】
2020085143.tif 000009
【化８】
2020085143.tif 000010
【００２７】
【化９】
2020085143.tif 000011
【化１０】
2020085143.tif 000012
【００２８】
本発明においては、結晶性全芳香族ポリエステルの全構造単位中、芳香族ジカルボン酸に由来の構造単位（Ｉ）〜（ＩＩＩ）の組成比（モル％）が、下記の条件：
３０モル％≦構造単位（Ｉ）≦４０モル％
５モル％≦構造単位（ＩＩ）≦１０モル％
５モル％≦構造単位（ＩＩＩ）≦１０モル％
を満たすことが好ましい。
また、構造単位（Ｉ）〜（ＩＩＩ）の組成比（モル％）が、下記の条件：
３２モル％≦構造単位（Ｉ）≦３９モル％
５モル％≦構造単位（ＩＩ）≦８モル％
６モル％≦構造単位（ＩＩＩ）≦１０モル％
を満たすことがより好ましい。
また、構造単位（Ｉ）〜（ＩＩＩ）の組成比（モル％）が、下記の条件：
３４モル％≦構造単位（Ｉ）≦３８モル％
６モル％≦構造単位（ＩＩ）≦８モル％
６モル％≦構造単位（）≦８モル％
を満たすことがさらに好ましい。
芳香族ジカルボン酸に由来の構造単位（Ｉ）〜（ＩＩＩ）の組成比が上記数値範囲内であることで、耐熱性を備えながら、摺動性（摩擦特性や摩耗特性、限界ＰＶ値）や成形時の熱安定性を向上させる結晶性全芳香族ポリエステルを得ることができる。特に、構造単位（ＩＩ）の組成比を上げることで摺動性（摩擦特性や摩耗特性、限界ＰＶ値）を向上できるが、一方で結晶性全芳香族ポリエステルの製造工程において溶融重合しづらくなる、また成形加工しづらくなる恐れがある。また、構造単位（ＩＩＩ）の組成比を上げることで融点が低下し、結晶性全芳香族ポリエステルの製造工程において溶融重合し易くなる、また成形加工が容易になるが、摺動性が低下する恐れがある。本発明においては、構造単位（ＩＩ）および（ＩＩＩ）の組成比のバランスを取ることで、溶融重合が可能であり、耐熱性を備えながら、摺動性（摩擦特性や摩耗特性、限界ＰＶ値）や成形時の熱安定性を向上させることができる結晶性全芳香族ポリエステルを実現できた。
【００２９】
なお、結晶性全芳香族ポリエステルの全構造単位中、芳香族ジカルボン酸に由来の構造単位（Ｉ）〜（ＩＩＩ）の合計組成比（モル％）が下記の条件：
４５モル％＜構造単位（Ｉ）＋構造単位（ＩＩ）＋構造単位（ＩＩＩ）≦５０モル％
を満たすことが好ましい。
また、芳香族ジカルボン酸に由来の構造単位（Ｉ）〜（ＩＩＩ）の合計組成比（モル％）が下記の条件：
４８モル％≦構造単位（Ｉ）＋構造単位（ＩＩ）＋構造単位（ＩＩＩ）≦５０モル％
を満たすことがより好ましい。
また、芳香族ジカルボン酸に由来の構造単位（Ｉ）〜（ＩＩＩ）の合計組成比（モル％）が下記の条件：
構造単位（Ｉ）＋構造単位（ＩＩ）＋構造単位（ＩＩＩ）＝５０モル％
を満たすことがさらに好ましい。
芳香族ジカルボン酸に由来の構造単位が、主として構造単位（Ｉ）〜（ＩＩＩ）で構成されることで、耐熱性を備えながら、摺動性（摩擦特性や摩耗特性、限界ＰＶ値）や成形時の熱安定性を向上させる結晶性全芳香族ポリエステルを得ることができる。
【００３０】
芳香族ジカルボン酸に由来の構造単位としては、上記構造単位（Ｉ）〜（ＩＩＩ）以外の他の構造単位が含まれてもよい。他の構造単位としては、例えば、２，６−ナフタレンジカルボン酸（ＮＡＤＡ）およびその誘導体に由来の構造単位を挙げることができる。このような他の構造単位の組成比は、結晶性全芳香族ポリエステルの全構造単位中、５モル％未満であること好ましく、２モル％未満であることがより好ましく、０モル％であってもよい。
【００３１】
（本発明に係る芳香族ジオール）
本発明に係る全芳香族ポリエステル中の「分子内にカルボニル基（ケトン基）を有する芳香族ジオール」由来の構造単位は、化学式（４）で表される構造単位（ＩＶ）を含む。化学式（４）で表される構造単位（ＩＶ）は、例えば、４，４’−ジヒドロキシベンゾフェノン（ＤＨＢＰ、化学式（１２））およびその誘導体を用いて得ることができる。
【００３２】
【化１１】
2020085143.tif 000013
【化１２】
2020085143.tif 000014
【００３３】
本発明においては、化学式（４）で表される構造単位（ＩＶ）の一部を、化学式（５）、化学式（６）、化学式（７）で表される構造単位のいずれかで置き換えても良い。これらの構造単位は、それぞれ、例えば、ヒドロキノン（ＨＱ、化学式（１３））およびその誘導体、レゾルシノール（Ｒｅｓ、化学式（１４））およびその誘導体、４，４’−ジヒドロキシビフェニル（ＢＰ、化学式（１５））およびその誘導体を用いて得ることができる。
【００３４】
【化１３】
2020085143.tif 000015
【化１４】
2020085143.tif 000016
【化１５】
2020085143.tif 000017
【００３５】
【化１６】
2020085143.tif 000018
【化１７】
2020085143.tif 000019
【化１８】
2020085143.tif 000020
【００３６】
本発明においては、化学式（４）で表される構造単位（ＩＶ）の一部を、化学式（８）で表される構造単位で置き換えても良い。これらの構造単位は、芳香族ジオールおよびその誘導体（化学式（１６））、を用いて得ることができる。
【００３７】
【化１９】
2020085143.tif 000021
【化２０】
2020085143.tif 000022
ここで、上記式（８）および（１６）において、Ｚは、炭化水素基、酸素原子、硫黄原子の少なくとも１種を含む原子数１以上２０以下の２価の置換基であり、当該置換基にはハロゲンが結合してもよい。また、Ｚは、水素元素を除いて、連結基を構成する主鎖原子数は、好ましくは６以下、より好ましくは３以下である。但し、Ｚはカルボニル基（−Ｃ（＝Ｏ）−）ではない、すなわち、化学式（８）には化学式（４）は含まれず、化学式（１６）には化学式（１２）は含まれない。
【００３８】
化学式（１６）に該当する化合物は、市場から多数入手できる。「Ｚ」の具体例は、以下のとおりである。
【化２１】
2020085143.tif 000023
ここで、Ｒ１およびＲ２は、水素原子または炭素数１から１０の炭化水素基であり、Ｒ３およびＲ４は、水素原子または炭素数１から３のアルキル基であり、ｐは４から７の整数であり、Ｒ５およびＲ６は、水素原子、炭素数１から３のアルキル基、ハロゲン原子のいずれかである。
【００３９】
これらの中でも、化学式（４）で表される構造単位（ＩＶ）の一部を、化学式（８ａ）および化学式（８ｂ）のいずれかで表される構造単位で置き換えても良い。これらの構造単位は、それぞれ、例えば、４，４’−ジヒドロキシジフェニルスルフォン（化学式（１６ａ））およびその誘導体、４，４’−ジヒドロキシジフェニルスルフィド（化学式（１６ｂ））を用いて得ることができる。
【００４０】
【化２２】
2020085143.tif 000024
【化２３】
2020085143.tif 000025
【化２４】
2020085143.tif 000026
【化２５】
2020085143.tif 000027
【００４１】
結晶性全芳香族ポリエステルの全構造単位中、化学式（４）で表される構造単位（ＩＶ）の組成比は、下限値としては、好ましくは４５モル％以上であり、より好ましくは４６モル％以上であり、さらに好ましくは４７モル％以上であり、さらにより好ましくは４８モル％以上であり、また、上限値としては、好ましくは５０モル％以下であり、あるいは、５０モル％であってもよい。
【００４２】
以上、個々の構造単位について述べたが、分子構造全体を俯瞰した場合、化学式（１）と化学式（４）から構成される構造単位のエステル結合を主たる繰り返し単位とすることで、全芳香族ポリエステルの耐熱性（融点、ガラス転移温度）、および摺動性（摩擦特性や摩耗特性、限界ＰＶ値）の両特性が効率的にかつバランスよく発揮されているものと考えられる。
【００４３】
本発明による結晶性全芳香族ポリエステルの融点は、実使用の耐熱性の観点から、下限値としては、好ましくは３００℃以上であり、より好ましくは３０５℃以上であり、さらに好ましくは３１０℃以上であり、また、成形加工上の上限値としては、好ましくは３６０℃未満であり、より好ましくは３５５℃以下であり、さらに好ましくは３５０℃以下であり、さらにより好ましくは３３５℃以下である。本発明による樹脂成形品の融点が上記数値範囲内であれば、耐熱性と成形時の熱安定性に優れる。
なお、本明細書において、結晶性全芳香族ポリエステルの融点は、日立ハイテクサイエンス（株）製の示差走査熱量計（ＤＳＣ）により測定した値である。このとき、昇温速度２０℃／分で室温から３９０℃まで昇温してポリエステルを完全に融解させた後、速度１０℃／分で５０℃まで降温し、更に２０℃／分の速度で４２０℃まで昇温するときに得られる吸熱ピークの頂点を融点とした。
【００４４】
また、本発明による結晶性全芳香族ポリエステルのガラス転移温度は、下限値としては、好ましくは１２０℃以上であり、より好ましくは１４０℃以上であり、また、上限値としては、好ましくは１７０℃以下である。
本発明による結晶性全芳香族ポリエステルのガラス転移温度を上記数値範囲とすることにより、各種機械部品等の構造材料に使用される成形品の耐熱性を向上させることができる。
なお、本明細書において、結晶性全芳香族ポリエステルのガラス転移温度は、ＪＩＳＫ７２４４に準拠し、動的粘弾性測定装置（日立ハイテクサイエンス(株)、商品名：ＤＭＡ７１００）等を用い、動的粘弾性測定により得られる損失正接ｔａｎδのピークトップ温度から求めることができる。
【００４５】
＜結晶性全芳香族ポリエステルの製造方法＞
本発明による結晶性全芳香族ポリエステルは、少なくとも構成単位（Ｉ）〜（ＩＶ）を与えるモノマーを、溶融重合、固相重合、溶液重合およびスラリー重合等、従来公知の方法で重合することにより製造することができる。一実施態様において、結晶性全芳香族ポリエステルは、溶融重合によりプレポリマーを作製し、これをさらに固相重合する２段階重合によっても製造することができる。
【００４６】
溶融重合は、結晶性全芳香族ポリエステルが効率よく得られる観点から、モノマーを所定の配合で合わせて１００モル％として、モノマーが有する全水酸基に対し、１．０５〜１．１５モル当量の無水酢酸を存在させて酢酸還流下において行うことが好ましい。
【００４７】
溶融重合とこれに続く固相重合の二段階により重合反応を行う際には、溶融重合により得られたプレポリマーを冷却固化後に粉砕してパウダー状もしくはフレーク状にした後、公知の固相重合方法、例えば、窒素等の不活性雰囲気下、または真空下において２００〜３５０℃の温度範囲で１〜３０時間プレポリマーを熱処理する等の方法が好ましい。固相重合は、攪拌しながら行ってもよく、また攪拌することなく静置した状態で行ってもよい。
【００４８】
重合反応において触媒は使用してもよいし、また使用しなくてもよい。使用する触媒としては、ポリエステルの重合用触媒として従来公知のものを使用することができ、酢酸マグネシウム、酢酸第一錫、テトラブチルチタネート、酢酸鉛、酢酸ナトリウム、酢酸カリウム、三酸化アンチモン等の金属塩触媒、Ｎ−メチルイミダゾール等の窒素含有複素環化合物等、有機化合物触媒等が挙げられる。触媒の使用量は、特に限定されるものではないが、モノマーの総量１００質量部に対して、０．０００１〜０．１質量部であることが好ましい。
【００４９】
溶融重合における重合反応装置は特に限定されるものではないが、一般の高粘度流体の反応に用いられる反応装置が好ましく使用される。これらの反応装置の例としては、例えば、錨型、多段型、螺旋帯型、螺旋軸型等、あるいはこれらを変形した各種形状の攪拌翼をもつ攪拌装置を有する攪拌槽型重合反応装置、又は、ニーダー、ロールミル、バンバリーミキサー等の、一般に樹脂の混練に使用される混合装置等が挙げられる。
【００５０】
＜ポリエステル樹脂組成物＞
本発明のポリエステル樹脂組成物は、上記の結晶性全芳香族ポリエステルと、下記のフィラーとを含むものである。このようなポリエステル樹脂組成物は、結晶性全芳香族ポリエステルと、フィラーとを組み合わせて配合することで、耐熱性を備えながら、摺動性（摩擦特性や摩耗特性、限界ＰＶ値）や機械的性質、熱安定性にも優れた成形品を提供することができる。
【００５１】
［フィラー］
フィラーは、充填材料を含むことが好ましく、充填材料と有機高分子材料等の他の材料とを混合した複合材料として用いてもよい。上記充填材料は、繊維充填材および／または非繊維充填材を含むことが好ましい。また上記結晶性全芳香族ポリエステル以外の有機高分子材料を含んでもよい。上記結晶性全芳香族ポリエステルを含む樹脂組成物にフィラーを配合することで、耐熱性を備えながら、機械的性質、摺動特性にも優れる成形品を得ることができる。
【００５２】
上記繊維充填材は、無機繊維状材料および有機繊維状材料から選択され得る。無機繊維状材料としては、炭素繊維（カーボンファイバー）、炭化ケイ素繊維、セラミック繊維、ガラス繊維、アスベストス繊維、アルミナ繊維、ジルコニア繊維、窒化ホウ素繊維、窒化ケイ素繊維、ホウ素繊維、ウォラストナイト、ウィスカ、チタン酸カリウム繊維および金属繊維等が挙げられ、炭素繊維、炭化ケイ素繊維、セラミック繊維、ガラス繊維、ウォラストナイト、ウィスカ、および金属繊維が好ましく、炭素繊維およびガラス繊維がより好ましい。また、有機繊維状材料としては、アラミド繊維等の高融点有機繊維状材料が挙げられる。繊維充填材は、ナノファイバーの形態であってもよい。
【００５３】
上記非繊維充填材は、マイカ、シリカ、タルク、アルミナ、カオリン、硫酸カルシウム、炭酸カルシウム、酸化チタン、フェライト、粘土、ガラス粉末、酸化亜鉛、炭酸ニッケル、酸化鉄、石英粉末、炭酸マグネシウム、フッ素樹脂、グラファイト、窒化ホウ素、メラミンシアヌレート、炭素粉末、カーボンブラック、ナノチューブ、二硫化モリブデン、有機モリブテン、硫酸バリウムおよび金属粉末などが挙げられ、フッ素樹脂、グラファイト、窒化ホウ素、および二硫化モリブテンが好ましい。非繊維充填材は、粉末状またはフレーク状粒子の形態で導入され得る。
【００５４】
有機高分子材料には、上記結晶性全芳香族ポリエステルは含まれず、ポリエステル樹脂組成物の耐熱性の観点から、非溶融高分子材料または高融点高分子材料が好ましい。高分子材料としては、例えば、ポリアミド、ポリアセタール、上記の芳香族ポリエステル以外の熱可塑性ポリエステル、ポリエチレン、ポリプロピレン、ポリイソブチレン、ポリイソプレン、ポリブテン、ポリ−ｐ−キシレン、ポリ塩化ビニル、ポリ塩化ビニリデン、ポリカーボネート、変性ポリフェニレンエーテル、ポリウレタン、ポリジメチルシロキサン、ポリ酢酸ビニル、ポリスチレン、ポリアクリル酸メチル、ポリメタクリル酸メチル、ＡＢＳ樹脂、ポリフェニレンスルフィド、ポリエーテルエーテルケトン、ポリエーテルケトン、ポリフェニレンスルフィドケトン、ポリフェニレンスルフィドスルホン、ポリエーテルニトリル、液晶性ポリエステル、液晶性ポリエステルアミド、ポリアリレート、ポリスルホン、ポリエーテルスルホン、ポリエーテルイミド、ポリアミドイミド、ポリイミド、ポリアミノビスマレイド、トリアジン樹脂、エポキシ樹脂、フェノール樹脂、ジアリルフタレート樹脂、またはこれらの変性物等が挙げられ、ポリフェニレンスルフィド、ポリエーテルエーテルケトン、液晶性ポリエステル、ポリアリレート、ポリスルホン、ポリエーテルスルホン、ポリエーテルイミド、ポリアミドイミド、ポリイミドが好ましい。
【００５５】
結晶性全芳香族ポリエステルとフィラー、有機高分子材料は高温、適切には結晶性全芳香族ポリエステルの融点以上の温度で混合されることが好ましい。上記の高温は、結晶性全芳香族ポリエステルの分解温度よりも適切に低く、好適には結晶性全芳香族ポリエステルの溶融吸熱の主ピーク以上である。上記の高温は、好適には少なくとも３００℃、より好適には少なくとも３５０℃である。
【００５６】
ポリエステル樹脂組成物中のフィラーの含有量は、ポリエステル樹脂組成物全量を１００質量部とした場合に、下限値としては、好ましくは１質量部以上であり、より好ましくは５質量部以上であり、さらに好ましくは１０質量部以上であり、さらにより好ましくは２０質量部以上であり、また、上限値としては、好ましくは７０質量部以下であり、より好ましくは５０質量部以下であり、さらに好ましくは４０質量部以下であり、さらにより好ましくは３５質量部以下であり、特に好ましくは３２質量部以下である。フィラーが２種以上含まれる場合には、それらの合計含有量が上記範囲内であればよい。このような含有量の範囲内にあるポリエステル樹脂組成物を用いることで、機械的性質により優れる成形品が得られるため、好ましい。
【００５７】
＜他の成分＞
ポリエステル樹脂組成物には、上記フィラー以外に、従来公知の着色剤、分散剤、可塑剤、酸化防止剤、難燃剤等を添加してもよい。
【００５８】
酸化防止剤としては化学式（１７）で示される亜リン酸エステルが好ましい。
【００５９】
【化２６】
2020085143.tif 000028
（式中、ＲおよびＲ’は、それぞれ独立して、アルキル基、アルケニル基、アリール基またはアラルキル基を示し、同一でも異なってもよい。）
【００６０】
亜リン酸エステルの具体的な化合物としては、ビス（２，６−ジ−ｔｅｒｔ−ブチル−４−メチルフェニル）ペンタエリスリトールジホスファイト、ビス（２，４−ジ−ｔｅｒｔ−ブチルフェニル）ペンタエリスリトールジホスファイト、ジステアリルペンタエリスリトールジホスファイト、ビス（ドデシル）ペンタエリスリトールジホスファイト、ビス（２，６−ジ−ｔｅｒｔ−ブチル−４−メチルフェニル）−２，４，８，１０−テトラオキサ−３，９−ジフォスファスピロ［５．５］ウンデカンなどが例示される。
【００６１】
ポリエステル樹脂組成物中の亜リン酸エステルの含有量は、結晶性全芳香族ポリエステル１００質量部に対して、下限値としては、好ましくは０．００１質量部以上であり、より好ましくは０．０１質量部以上であり、また、上限値としては、好ましくは１質量部以下であり、より好ましくは０．５質量部以下である。亜リン酸エステルの配合量が上記範囲内であれば、発生ガスを低減することができ、また、亜リン酸エステルの分解ガスの増加を抑制することができる。
【００６２】
＜成形品＞
本発明の結晶性全芳香族ポリエステルおよびポリエステル樹脂組成物は、従来公知の方法により成形することで、樹脂成形材料等の成形品として用いることができる。例えば、成形方法としては、射出成形、圧縮成形、押出成形、射出圧縮成形等のいずれの方法でもよい。
【００６３】
また、結晶性全芳香族ポリエステルおよびポリエステル樹脂組成物は、従来公知の方法によりシート化やフィルム化してもよい。例えば、シート化やフィルム化の方法としては、インフレーション成形、溶融押出成形、溶液キャスト成形等のいずれの方法でもよい。単層フィルムでもよく、異種材料との多層フィルムでもよい。溶融押出成形、溶液キャスト成形を行ったシートやフィルムを寸法安定性や機械的性質を改良する目的で、単軸または二軸にて延伸処理を施してもよい。
【００６４】
また、結晶性全芳香族ポリエステルおよびポリエステル樹脂組成物は、公知の方法で、被塗装物の表面に紛体塗装しても良い。これらの中でも、流動浸漬法、溶射法、静電粉体法などが好ましい。例えば、静電粉体塗装により、ポリエステル樹脂組成物の粉体を均一に付着後、電気オーブン等で３５０℃から４００℃程度で溶融し、その後電気オーブンから取り出し、急冷する。結晶状態を安定させることおよび残留応力の除去を目的に、アニール処理を行ってもよい。
【００６５】
また、結晶性全芳香族ポリエステルおよびポリエステル樹脂組成物は、マトリックス樹脂として、公知の方法で炭素繊維集合体に含浸してＣＦＲＰを得る事ができる。例えば、レジン・トランスファー成形（ＲＴＭ）、バキューム・アシスティッド・レジントラスファー成形（ＶａＲＴＭ）またはリアクション・インジェクション成形（ＲＩＭ）等が挙げられる。更に、マトリックス樹脂を含浸した後に射出成形したり、プレス成形することもでき、マトリックス樹脂をプレス成形により含浸させることもできる。
【００６６】
（用途）
本発明による成形品は、耐熱性を備えながら、摺動性（摩擦特性や摩耗特性、限界ＰＶ値）や機械的性質、熱安定性に優れる。そのため、該成形品は、各種機械部品、自動車部品、電気電子部品の構成材料として、特に、各種ベアリング、各種歯車、各種ギア、各種バルブ、シャーシー、軸受け、ワッシャー、スラストワッシャー、シールリング、ガイドリング、ベーンポンプ部品、ＥＳＣ部品、インペラピストンリング、シフトフォーク、ＦＯＵＰ、電線の被覆、スピーカー振動板、絶縁フィルム、各種医療器具、航空機などの結束バンド、クランプ、チュ−ブ、防音断熱フィルム、構造材等に有用である。
【実施例】
【００６７】
以下、実施例により本発明をさらに具体的に説明するが、本発明は以下の実施例に限定されるものではない。【００６８】
＜結晶性全芳香族ポリエステルの製造＞
（実施例１）
攪拌機を有する２００ｍｌ三口ガラスフラスコに、４，４’−ジカルボキシジフェニルエーテル（ＤＣＤＰＥ）３３モル％、テレフタル酸（ＴＰＡ）７モル％、イソフタル酸（ＩＰＡ）１０モル％、４，４’−ジヒドロキシベンゾフェノン（ＤＨＢＰ）５０モル％、触媒として酢酸カリウムおよび酢酸マグネシウムを仕込み（それぞれモノマーの合計モル数×２５ｍｇ／モル）、フラスコの減圧−窒素注入を３回行って窒素置換を行った後、無水酢酸（水酸基に対して１．０８モル当量）を更に添加し、攪拌翼の回転速度を１００ｒｐｍとし、１５０℃まで昇温し、還流状態で２時間アセチル化反応を行った。【００６９】
アセチル化終了後、酢酸留出状態にした重合容器を０．５℃／分で昇温した。樹脂温度が２００℃に達した段階で一旦酢酸の留出を止めた。この際、重合容器の昇温は止めずに、フラスコ槽温度が３２０℃になったところで、再び酢酸留出状態にした。フラスコ槽内の溶融体温度が３２０℃になったところで重合物を抜き出し、冷却固化した。得られた重合物を粉砕機により目開き２．０ｍｍの篩を通過する大きさに粉砕して、プレポリマーを得た。【００７０】
次に、上記で得られたプレポリマーを、固相重合装置に充填し、ヒーターにより３００℃まで昇温した後、３００℃で温度を１時間保持して固相重合を行った。その後室温で自然放熱し、粉末状の結晶性全芳香族ポリエステルを得た。【００７１】
（実施例２）
モノマー仕込みを、ＤＣＤＰＥ３３モル％、ＴＰＡ１０モル％、ＩＰＡ７モル％、ＤＨＢＰ５０モル％に変更した以外は実施例１と同様にして固相重合を行って、結晶性全芳香族ポリエステルを得た。【００７２】
（実施例３）
モノマー仕込みを、ＤＣＤＰＥ３４モル％、ＴＰＡ９モル％、ＩＰＡ７モル％、ＤＨＢＰ５０モル％に変更した以外は実施例１と同様にして固相重合を行って、結晶性全芳香族ポリエステルを得た。【００７３】
（実施例４）
モノマー仕込みを、ＤＣＤＰＥ３４モル％、ＴＰＡ１０モル％、ＩＰＡ６モル％、ＤＨＢＰ５０モル％に変更し、固相重合の最終温度を２８０℃にした以外は実施例１と同様にして固相重合を行って、結晶性全芳香族ポリエステルを得た。【００７４】
（実施例５）
モノマー仕込みを、ＤＣＤＰＥ３５モル％、ＴＰＡ８モル％、ＩＰＡ７モル％、ＤＨＢＰ５０モル％に変更した以外は実施例１と同様にして固相重合を行って、結晶性全芳香族ポリエステルを得た。【００７５】
（実施例６）
モノマー仕込みを、ＤＣＤＰＥ３５モル％、ＴＰＡ９モル％、ＩＰＡ６モル％、ＤＨＢＰ５０モル％に変更した以外は実施例１と同様にして固相重合を行って、結晶性全芳香族ポリエステルを得た。【００７６】
（実施例７）
モノマー仕込みを、ＤＣＤＰＥ３５モル％、ＴＰＡ１０モル％、ＩＰＡ５モル％、ＤＨＢＰ５０モル％に変更した以外は実施例１と同様にして固相重合を行って、結晶性全芳香族ポリエステルを得た。【００７７】
（実施例８）
モノマー仕込みを、ＤＣＤＰＥ３６モル％、ＴＰＡ７モル％、ＩＰＡ７モル％、ＤＨＢＰ５０モル％に変更した以外は実施例１と同様にして固相重合を行って、結晶性全芳香族ポリエステルを得た。【００７８】
（実施例９）
モノマー仕込みを、ＤＣＤＰＥ３６モル％、ＴＰＡ８モル％、ＩＰＡ６モル％、ＤＨＢＰ５０モル％に変更した以外は実施例１と同様にして固相重合を行って、結晶性全芳香族ポリエステルを得た。【００７９】
（実施例１０）
モノマー仕込みを、ＤＣＤＰＥ３７モル％、ＴＰＡ７モル％、ＩＰＡ６モル％、ＤＨＢＰ５０モル％に変更した以外は実施例１と同様にして固相重合を行って、結晶性全芳香族ポリエステルを得た。【００８０】
（実施例１１）
モノマー仕込みを、ＤＣＤＰＥ３７モル％、ＴＰＡ８モル％、ＩＰＡ５モル％、ＤＨＢＰ５０モル％に変更した以外は実施例１と同様にして固相重合を行って、結晶性全芳香族ポリエステルを得た。【００８１】
（実施例１２）
モノマー仕込みを、ＤＣＤＰＥ４０モル％、ＴＰＡ５モル％、ＩＰＡ５モル％、ＤＨＢＰ５０モル％に変更し、固相重合の最終温度を２８０℃にした以外は実施例１と同様にして固相重合を行って、結晶性全芳香族ポリエステルを得た。【００８２】
（比較例１）
比較対象として、「ＰＥＥＫ」（商品名「ＶＩＣＴＲＥＸ」）を準備した。【００８３】
（比較例２）
モノマー仕込みを、ＤＣＤＰＥ５０モル％、ＤＨＢＰ４０モル％、４，４−ジヒドロキシビフェニル（ＢＰ）１０モル％に変更した以外は実施例１と同様にして固相重合を行って、結晶性全芳香族ポリエステルを得た。【００８４】
（比較例３）
モノマー仕込みを、ＤＣＤＰＥ２５モル％、ＴＰＡ１０モル％、ＩＰＡ１５モル％、ＤＨＢＰ５０モル％に変更した以外は実施例１と同様にして固相重合を行って、結晶性全芳香族ポリエステルを得た。【００８５】
（比較例４）
モノマー仕込みを、ＤＣＤＰＥ３５モル％、ＴＰＡ１３モル％、ＩＰＡ２モル％、ＤＨＢＰ５０モル％に変更した以外は実施例１と同様にして固相重合を行って、結晶性全芳香族ポリエステルを得た。【００８６】
（比較例５）
モノマー仕込みを、ＤＣＤＰＥ４０モル％、ＴＰＡ１０モル％、ＤＨＢＰ５０モル％に変更した以外は実施例１と同様にして固相重合を行って、結晶性全芳香族ポリエステルを得た。【００８７】
（比較例６）
モノマー仕込みを、ＤＣＤＰＥ４５モル％、ＩＰＡ５モル％、ＤＨＢＰ５０モル％に変更した以外は実施例１と同様にして固相重合を行って、結晶性全芳香族ポリエステルを得た。【００８８】
上記の実施例および比較例で製造した結晶性全芳香族ポリエステルの組成の一覧を表１に示した。
【表１】
2020085143.tif 000029
【００８９】
［性能評価１］
（融点およびガラス転移温度の測定）
上記の結晶性全芳香族ポリエステルおよびＰＥＥＫについて、示差走査熱量計（ＤＳＣ）（日立ハイテクサイエンス社（株）製）を用いて、融点（℃）およびガラス転移温度（℃）を測定した。このとき、昇温速度２０℃／分で室温から３９０℃まで昇温してポリマーを完全に融解させたあと、速度１０℃／分で５０℃まで降温し、更に２０℃／分の速度で４２０℃まで昇温するときに得られる吸熱ピークの頂点を融点（℃）とした。また、その吸熱ピークよりも低温側にある変曲点からガラス転移温度（℃）を求めた。測定結果を表２に示した。【００９０】
（溶融重合）
上記の結晶性全芳香族ポリエステルの製造において溶融重合中のプレポリマーの状態から、溶融重合による生産可能性について、下記の評価基準で評価した。評価結果を表１に示した。
［評価基準］
・○：重合過程撹拌中、抜出過程においても良好な流動性を保つため、溶融重合には非常に好適であった。
・△：重合過程撹拌中に良好な流動性を保ち、抜出過程においてポリマーの一部が固まりかけるが、流動性は保つため、溶融重合には好適であった。
・×：重合過程撹拌中にポリマーが固化してしまうため、溶融重合には不適であった。【００９１】
（熱安定性）
上記の結晶性全芳香族ポリエステルおよびＰＥＥＫについて、重合後に得られた各ポリマーの融点＋３０℃で、ＴＧＡ装置にてポリマーの重量減少を測定し、熱安定性を評価した。この時、昇温速度２０℃／分で室温から所定の温度（ポリマーの融点＋３０℃）まで窒素環境下で昇温した後、空気環境下で１時間温度を保持した際のポリマーの重量減少を百分率（％）で求めた。測定結果を表２に示した。【００９２】
［性能評価２］
＜成形品の製造＞
上記で得られた結晶性全芳香族ポリエステル紛体を、射出成形機（Ｒａｍｂａｌｄｉ製  Ｂａｂｙｐｌａｓｔ）を用いて、３０×３０×１ｍｍ厚の板状成形品の金型で、シリンダー温度融点＋３０℃、金型温度１７０℃の条件で板状試験片に成形した。
上記で準備した「ＰＥＥＫ」（Ｖｉｃｔｒｅｘ４５０Ｇ）のペレットを、射出成形機（Ｒａｍｂａｌｄｉ製  Ｂａｂｙｐｌａｓｔ）を用いて、３０×３０×１ｍｍ厚の板状成形品の金型で、シリンダー温度４００℃、金型温度１８０℃の条件で板状試験片に成形した。【００９３】
（動摩擦係数の測定）
上記射出成形で得た板状試験片を使用し、動摩擦係数を測定した。相手材料は外径２５．６ｍｍ、内径２０ｍｍ、長さ１５ｍｍの中空円筒であり、材質はＳ４５Ｃを使用した。試験速度は０．５ｍ／ｓ、荷重は１５０Ｎ、試験時間を６０分とし、動摩擦係数は試験開始後３０分〜６０分の平均値を測定した。測定結果を表２に示した。【００９４】
（摩耗量の測定）
上記射出成形で得た板状試験片を使用し、摩耗量を測定した。相手材料は外径２５．６ｍｍ、内径２０ｍｍ、長さ１５ｍｍの中空円筒であり、材質はＳ４５Ｃを使用した。試験速度は０．５ｍ／ｓ、荷重は１５０Ｎ、試験時間を６０分とし、試験前後の重量変化を測定し、体積量に変換した値を表２に示した。【００９５】
（限界ＰＶ値の測定）
上記射出成形で得た板状試験片を使用し、限界ＰＶ値を測定した。相手材料は外径２５．６ｍｍ、内径２０ｍｍ、長さ１５ｍｍの中空円筒であり、材質はＳ４５Ｃを使用した。試験速度は０．５ｍ／ｓ、初期荷重は５０Ｎとし、１０分毎に１００Ｎずつ荷重を上げる操作を行った。この際に、異常摩耗が生じた荷重ステップの１つ前段階の荷重における圧力と速度の積を限界ＰＶ値とし、結果を表２に示した。【００９６】
【表２】
2020085143.tif 000030
【００９７】
＜ポリエステル樹脂組成物の製造＞
（実施例１３）
実施例９で得られた全芳香族液晶ポリエステル６９．２質量部、フッ素樹脂（ＰＴＦＥ、（株）喜多村製  ＫＴ−４００Ｍ）２０質量部、グラファイト（日本黒鉛（株）製、ＰＡＧ―５）１０質量部、およびカーボンブラック０．８質量部を配合し、φ２５ｍｍ二軸押し出し機（Ｌ／Ｄ＝４１）を用いて、シリンダー温度３５０℃、スクリュー回転数１００ｒｐｍ、樹脂投入量６ｋｇ／ｈで押し出して、ポリエステル樹脂組成物を得た。【００９８】
（実施例１４）
実施例９で得られた全芳香族液晶ポリエステル６９．２質量部、炭素繊維状フィラー（ＣＦ、東邦テナックス（株）製、商品名：ＨＴＣ７０２）１０質量部、フッ素樹脂１０質量部、グラファイト１０質量部、およびカーボンブラック０．８質量部を配合した以外は、実施例１３と同様に押し出して、ポリエステル樹脂組成物を得た。【００９９】
（実施例１５）
実施例９で得られた全芳香族液晶ポリエステル６９．２質量部、フッ素樹脂１０質量部、アラミド繊維（帝人（株）製、コーネックス）１０質量部、グラファイト１０質量部、およびカーボンブラック０．８質量部を配合した以外は、実施例１３と同様に押し出して、ポリエステル樹脂組成物を得た。【０１００】
（実施例１６）
実施例９で得られた全芳香族液晶ポリエステル６９．２質量部、炭素繊維状フィラー３０質量部、およびカーボンブラック０．８質量部を配合した以外は、実施例１３と同様に押し出して、ポリエステル樹脂組成物を得た。【０１０１】
（実施例１７）
実施例９で得られた全芳香族液晶ポリエステル６９．２質量部、炭素繊維状フィラー１５質量部、グラファイト１０質量部、窒化ホウ素繊維（ＢＮ、デンカ（株）製、デンカボロンナイトライド＿ＧＰ）５質量部、およびカーボンブラック０．８質量部を配合した以外は、実施例１３と同様に押し出して、ポリエステル樹脂組成物を得た。【０１０２】
（実施例１８）
実施例９で得られた全芳香族液晶ポリエステル６９．２質量部、炭素繊維状フィラー１５質量部、グラファイト１０質量部、二硫化モリブデン（ＭｏＳ２、（株）ダイゾー製、Ｍ−５パウダー）５質量部、およびカーボンブラック０．８質量部を配合した以外は、実施例１３と同様に押し出して、ポリエステル樹脂組成物を得た。【０１０３】
（実施例１９）
実施例９で得られた全芳香族液晶ポリエステル６９．２質量部、ガラス繊維状フィラー（ＧＦ、日本電気硝子（株）製、商品名：Ｔ−７８６Ｈ）３０質量部、およびカーボンブラック０．８質量部を配合した以外は、実施例１３と同様に押し出して、ポリエステル樹脂組成物を得た。【０１０４】
（参考例１）
実施例９で得られた全芳香族液晶ポリエステルを、実施例１３と同様に押し出して、ポリエステル樹脂組成物を得た。【０１０５】
上記の実施例および比較例で製造したポリエステル樹脂組成物の組成の一覧を表３に示した。
【表３】
2020085143.tif 000031
【０１０６】
［性能評価３］
＜成形品の製造＞
上記で得られた結晶性全芳香族ポリエステルを、φ２５ｍｍ二軸押し出し機（Ｌ／Ｄ＝４１）を用いて、シリンダー温度３５０℃、スクリュー回転数１００ｒｐｍ、樹脂投入量４ｋｇ／ｈで押し出して、ペレットを得た。
得られたペレットを、射出成形機（住友重機械工業製  ＳＥ１８ＤＵＺ）を用いて、４０×４０×２ｍｍ厚の板状成形品の金型で、シリンダー温度３５０℃、金型温度１７５℃の条件で板状試験片に成形した。【０１０７】
（動摩擦係数の測定）
上記射出成形で得た板状試験片を、上記の［性能評価２］と同様にして動摩擦係数を測定した。実施例１３、１４、１５、および参考例１について測定結果を表４に示した。【０１０８】
（摩耗量の測定）
上記射出成形で得た板状試験片を、上記の［性能評価２］と同様にして摩耗量を測定した。実施例１３、１４、１５、および参考例１について測定結果を表４に示した。【０１０９】
【表４】
2020085143.tif 000032
【０１１０】
［性能評価４］
（弾性率の測定）
上記の［性能評価３］＜成形品の製造＞で得られた４０×４０×２ｍｍ厚の板状成形品を４０×３×２ｍｍ厚の試験片に切削し、粘弾性測定装置（ＤＭＡ）（日立ハイテクサイエンス社（株）製）を用いて、貯蔵弾性率（ＧＰａ）を測定した。このとき、昇温速度４℃／分で室温から２２０℃まで昇温した。測定結果を表５に示した。フィラー添加により貯蔵弾性率は大幅に高くなっており、機械的性質に優れていることが確認できた。【０１１１】
【表５】
2020085143.tif 000033
【国際調査報告】
2020085143.tif 000042
2020085143.tif 000043
2020085143.tif 000044
2020085143.tif 000045